(57)【要約】    １分子あたり２００個以下のケイ素原子を有する新規な有機ケイ素化合物が提供される。有機ケイ素化合物は、以下の平均組成式（Ｉ）、ＹａＲ１ｂＳｉＯ（４−ａ−ｂ）／２で表され、式中、Ｒ１は、炭素原子１〜１２個のアルキル基、炭素原子２〜１２個のアルケニル基、炭素原子６〜２０個のアリール基、炭素原子１〜６個のアルコキシ基、またはヒドロキシル基であり、Ｙは、特定のアシルホスフィナート残基であり、「ａ」および「ｂ」は、以下の条件０＜ａ≦２、０＜ｂ≦３、およびａ≦ｂを満たす数値である。有機ケイ素化合物は、有機ポリシロキサンと相溶性があり、様々なタイプの光硬化性組成物の光開始剤として有用である。  【選択図】なし【特許請求の範囲】
【請求項１】
１分子あたり２００個以下のケイ素原子を有し、以下の平均組成式（Ｉ）で表される有機ケイ素化合物であって：
ＹａＲ１ｂＳｉＯ（４−ａ−ｂ）／２  （Ｉ）
式中、Ｒ１は、炭素原子１〜１２個のアルキル基、炭素原子２〜１２個のアルケニル基、炭素原子６〜２０個のアリール基、炭素原子１〜６個のアルコキシ基、またはヒドロキシル基であり、Ｙは、以下の一般式（ＩＩ）で表されるアシルホスフィナート残基であり、
【化１】
2022502526.tif 000022
式中、Ｒ２は、炭素原子１〜１２個の非置換またはハロゲン置換アルキル基、炭素原子６〜２０個の非置換またはハロゲン置換アリール基、炭素原子７〜２０個のアラルキル基、または炭素原子１〜６個のアルコキシ基であり、Ｒ３は、炭素原子１〜１２個の直鎖状または分枝状アルキレン基であり、Ｒ４は、炭素原子２〜６個のアルキレン基であり、Ａｒは、炭素原子６〜２０個の非置換、アルコキシ置換、またはハロゲン置換アリール基であり、「ｍ」は、０〜１００の整数であり、
「ａ」および「ｂ」は、以下の条件０＜ａ≦２、０＜ｂ≦３、およびａ≦ｂを満たす数値である、有機ケイ素化合物。
【請求項２】
Ｒ２が炭素原子６〜２０個のアリール基である、請求項１に記載の有機ケイ素化合物。
【請求項３】
「ｍ」が０である、請求項１または２に記載の有機ケイ素化合物。
【請求項４】
「ａ」および「ｂ」が、以下の条件ａ＋ｂ≦３を満たす数である、請求項１から３のいずれか一項に記載の有機ケイ素化合物。
【請求項５】
「ａ」および「ｂ」が、以下の条件１．５≦ａ＋ｂ≦２．３を満たす数である、請求項１から４のいずれか一項に記載の有機ケイ素化合物。
【請求項６】
前記有機ケイ素化合物が、以下の一般式（ＩＩＩ）で表される有機ケイ素であって、
Ｒ５３ＳｉＯ（Ｒ５２ＳｉＯ）ｎＳｉＲ５３  （ＩＩＩ）
式中、各Ｒ５は、上記のように同一または異なるＲ１およびＹであるが、１分子あたり、少なくとも１つのＲ５は、上記のようにＹであり、「ｎ」は、０〜１９８の整数である、請求項１から５のいずれか一項に記載の有機ケイ素化合物。
【請求項７】
前記有機ケイ素化合物が２５℃で液体である、請求項６に記載の有機ケイ素化合物。
【請求項８】
以下の工程を含む、請求項１から７のいずれか一項に記載の有機ケイ素化合物を製造するための方法であって：
ｉ）以下の平均組成式（ＩＶ）で表される有機ケイ素化合物：
ＺａＲ１ｂＳｉＯ（４−ａ−ｂ）／２  （ＩＶ）
（式中、Ｒ１、「ａ」および「ｂ」は、上記の通りであり、Ｚは、以下の一般式（Ｖ）で表される基であり、
【化２】
2022502526.tif 000023
式中、Ｒ３、Ｒ４および「ｍ」は、上記の通りである）を、
以下の一般式（ＶＩ）で表される有機ホスフィン化合物と反応させ：
【化３】
2022502526.tif 000024
（式中、Ｒ２は上記の通りであり、Ｘは、同一または異なるハロゲン原子である）、反応生成物を得て、次いで、
ｉｉ）前記反応生成物を、以下の一般式（ＶＩＩ）で表されるカルボン酸ハロゲン化物と反応させる
【化４】
2022502526.tif 000025
（式中、ＸおよびＡｒは上記の通りである）、方法。
【請求項９】
請求項１から７のいずれか一項に記載の有機ケイ素化合物を含む、光開始剤。
【請求項１０】
請求項９に記載の光開始剤を含む、光硬化性組成物。
【請求項１１】
請求項８に記載の方法に従って製造された有機ケイ素化合物を含む、光開始剤。
【請求項１２】
請求項１１に記載の光開始剤を含む、光硬化性組成物。
【発明の詳細な説明】
【技術分野】
【０００１】
関連出願の相互参照
本出願は、２０１８年１０月１日に出願された米国仮特許出願第６２／７３９，４７３号の優先権およびすべての利点を主張し、その内容は参照により本明細書に組み込まれる。
【０００２】
本発明は、１分子あたり少なくとも１つのアシルホスフィナート残基を有する新規な有機ケイ素化合物、その製造方法、および光開始剤としてのその使用に関する。
【背景技術】
【０００３】
光硬化性組成物の硬化性を改善するために、有機リン化合物がそのような組成物の光開始剤として使用されることが知られている。例えば、有機リン化合物として、特許文献１は、以下の式で表されるモノアシルアルキルホスフィンオキシドを記載しており、
【化１】
2022502526.tif 000002
特許文献２は、以下の式で表されるモノアシルアリールホスフィンオキシドを記載しており、
【化２】
2022502526.tif 000003
特許文献３は、以下の式で表されるジアシルアリールホスフィンオキシドを記載している
【化３】
2022502526.tif 000004
（式中、「ｘ」はＭｎ＝２４５，０７９となるような十分な数である）。
【０００４】
しかし、特許文献１から３では、１分子あたり少なくとも１つのアシルホスフィナート残基を有する有機ケイ素化合物は示唆されていない。
【先行技術文献】
【特許文献】
【０００５】
【特許文献１】米国（「ＵＳ」）特許出願公開第２００２／００２６０４９  Ａ１号
【０００６】
【特許文献２】米国特許出願公開第２００１／００３１８９８  Ａ１号
【０００７】
【特許文献３】米国特許出願公開第２０１２／０１４２８０５  Ａ１号
【発明の概要】
【発明が解決しようとする課題】
【０００８】
本発明の目的は、１分子あたり少なくとも１つのアシルホスフィナート残基を有し、有機ポリシロキサンとの優れた相溶性を示し、様々なタイプの光硬化性組成物の光開始剤として有用な新規な有機ケイ素化合物を提供することである。
【課題を解決するための手段】
【０００９】
本発明の有機ケイ素化合物は、１分子あたり２００個以下のケイ素原子を有し、以下の平均組成式（Ｉ）で表され、
ＹａＲ１ｂＳｉＯ（４−ａ−ｂ）／２  （Ｉ）
式中、Ｒ１は、炭素原子１〜１２個のアルキル基、炭素原子２〜１２個のアルケニル基、炭素原子６〜２０個のアリール基、炭素原子１〜６個のアルコキシ基、またはヒドロキシル基であり、Ｙは、以下の一般式（ＩＩ）で表されるアシルホスフィナート残基であり、
【化４】
2022502526.tif 000005
式中、Ｒ２は、炭素原子１〜１２個の非置換またはハロゲン置換アルキル基、炭素原子６〜２０個の非置換またはハロゲン置換アリール基、炭素原子７〜２０個のアラルキル基、または炭素原子１〜６個のアルコキシ基であり、Ｒ３は、炭素原子１〜１２個の直鎖状または分枝状アルキレン基であり、Ｒ４は、炭素原子２〜６個のアルキレン基であり、Ａｒは、炭素原子６〜２０個の非置換、アルコキシ置換、またはハロゲン置換アリール基であり、「ｍ」は、０〜１００の整数であり、
「ａ」および「ｂ」は、以下の条件０＜ａ≦２、０＜ｂ≦３、およびａ≦ｂを満たす数値である。
【００１０】
様々な実施形態では、Ｒ２は、炭素原子６〜２０個のアリール基である。
【００１１】
様々な実施形態では、「ｍ」は０である。
【００１２】
様々な実施形態では、「ａ」および「ｂ」は、以下の条件ａ＋ｂ≦３を満たす数である。特定の実施形態では、「ａ」および「ｂ」は、以下の条件１．５≦ａ＋ｂ≦２．３を満たす数である。
【００１３】
様々な実施形態では、本発明の有機ケイ素化合物は、以下の一般式（ＩＩＩ）で表されるオルガノシロキサンであり、
Ｒ５３ＳｉＯ（Ｒ５２ＳｉＯ）ｎＳｉＲ５３  （ＩＩＩ）
式中、各Ｒ５は、上記のように同一または異なるＲ１およびＹであるが、１分子あたり、少なくとも１つのＲ５は、上記のようにＹであり、「ｎ」は、０〜１９８の整数である。
【００１４】
様々な実施形態では、本発明の有機ケイ素化合物は、２５℃で液体である。
【００１５】
上記のように有機ケイ素化合物を製造するための本発明の方法は、以下の工程を含む：
ｉ）以下の平均組成式（ＩＶ）で表される有機ケイ素化合物：
ＺａＲ１ｂＳｉＯ（４−ａ−ｂ）／２  （ＩＶ）
（式中、Ｒ１、「ａ」および「ｂ」は、上記の通りであり、Ｚは、以下の一般式（Ｖ）で表される基であり、
【化５】
2022502526.tif 000006
式中、Ｒ３、Ｒ４および「ｍ」は、上記の通りである）を、
以下の一般式（ＶＩ）で表される有機ホスフィン化合物と反応させ：
【化６】
2022502526.tif 000007
（式中、Ｒ２は上記の通りであり、Ｘは、同一または異なるハロゲン原子である）、反応生成物を得て、次いで、
ｉｉ）反応生成物を、以下の一般式（ＶＩＩ）で表されるカルボン酸ハロゲン化物と反応させる
【化７】
2022502526.tif 000008
（式中、ＸおよびＡｒは上記の通りである）。
【００１６】
本発明の光開始剤は、上記のような有機ケイ素化合物を含む。
【００１７】
本発明の光硬化性組成物は、上記のような光開始剤を含む。
【発明の効果】
【００１８】
本発明の有機ケイ素化合物は、１分子あたり少なくとも１つのアシルホスフィナート残基を有する新規化合物であり、有機ポリシロキサンとの優れた相溶性を示し、光硬化性シリコーン組成物の光開始剤として有用である。さらに、本発明の製造方法は、そのような新規な有機ポリシロキサンを効率的に製造することができる。さらに、本発明の光開始剤は、有機ポリシロキサンとの優れた相溶性を示し、様々なタイプの光硬化性組成物を効率的に硬化させることができる。
【発明を実施するための形態】
【００１９】
本明細書では、「含む（ｃｏｍｐｒｉｓｉｎｇ）」または「含む（ｃｏｍｐｒｉｓｅ）」という用語は、「含む（ｉｎｃｌｕｄｉｎｇ）」、「含む（ｉｎｃｌｕｄｅ）」、「本質的に〜からなる（ｃｏｎｓｉｓｔ（ｉｎｇ）ｅｓｓｅｎｔｉａｌｌｙ  ｏｆ）」、および「〜からなる（ｃｏｎｓｉｓｔ（ｉｎｇ）ｏｆ）」の概念を意味し包含するために最も広い意味で使用される。例示的な例を列挙するための「例えば（ｆｏｒ  ｅｘａｍｐｌｅ）」、「例えば（ｅ．ｇ．）」、「など（ｓｕｃｈ  ａｓ）」、および「含む（ｉｎｃｌｕｄｉｎｇ）」の使用は、列挙される例のみに限定されない。したがって、「例えば（ｆｏｒ  ｅｘａｍｐｌｅ）」または「など（ｓｕｃｈ  ａｓ）」は、「例えば、しかし限定されない（ｆｏｒ  ｅｘａｍｐｌｅ，ｂｕｔ  ｎｏｔ  ｌｉｍｉｔｅｄ  ｔｏ）」または「など、しかし限定されない（ｓｕｃｈ  ａｓ，ｂｕｔ  ｎｏｔ  ｌｉｍｉｔｅｄ  ｔｏ）」を意味し、他の類似または同等の例を包含する。本明細書で使用される「約」という用語は、機器分析によって、またはサンプル取り扱いの結果として測定される数値のわずかな変動を合理的に包含または説明するのに役立つ。このようなわずかな変動は、数値の±０〜２５、±０〜１０、±０〜５、または±０〜２．５％程度であってもよい。さらに、「約」という用語は、値の範囲を伴う場合に、両方の数値に適用される。さらに、「約」という用語は、明確に述べられていない場合であっても、数値に適用される場合がある。
【００２０】
一般に、本明細書で使用される場合、値の範囲でのハイフン「−」またはダッシュ「−」は、「から（ｔｏ）」または「から（ｔｈｒｏｕｇｈ）」であり、「＞」は、「上回る」または「より大きい」であり、「≧」は、「少なくとも」または「以上」であり、「＜」は、「下回る」または「未満」であり、「≦」は、「最大で」または「以下」である。個別には、前述した特許の出願、特許、および／または特許出願公開の各々は、参照によりその全体が１つまたは複数の非限定的な実施形態に明示的に組み込まれる。
【００２１】
添付の特許請求の範囲は、「発明を実施するための形態」に記載される表現および特定の化合物、組成物、または方法に限定されず、添付の特許請求の範囲の範疇に該当する特定の実施形態間で異なり得ることが理解されるべきである。様々な実施形態の特定の特徴または態様を説明するための本明細書に依拠する任意のマーカッシュグループに関して、他のすべてのマーカッシュメンバーから独立したそれぞれのマーカッシュグループの各メンバーから、異なる、特別な、および／または予期しない結果が得られる場合があることを認識されたい。マーカッシュグループの各メンバーは、個別に、およびまたは組み合わせて添付の特許請求の範囲の範疇の特定の実施形態に対して依拠することができ、十分な支持を提供する。
【００２２】
さらに、本発明の様々な実施形態の説明に依拠する任意の範囲および部分範囲は、添付の特許請求の範囲の範疇に独立および集合的に該当し、そのような値が本明細書に明示的に書かれていない場合であっても、それらの全値および／または小数値を含むすべての範囲を説明および企図すると理解されたい。当業者は、列挙された範囲および部分範囲が、本発明の様々な実施形態を十分に説明および可能にすることを容易に認識し、このような範囲および部分範囲は、関連する半分、３分の１、４分の１、５分の１などにさらに詳細に説明することができる。単なる一例として、「０．１〜０．９の」範囲は、下３分の１、すなわち０．１〜０．３、中３分の１、すなわち０．４〜０．６、および上３分の１、すなわち０．７〜０．９にさらに詳しく説明され、これは、個別および集合的に添付の特許請求の範囲の範疇にあり、個別および／または集合的に添付の特許請求の範囲の範疇の特定の実施形態に対して依拠することができ、十分な支持を提供する。さらに、「少なくとも」、「より大きい」、「未満」、「以下」などの範囲を定義または修飾する文言に関して、そのような文言は、部分範囲および／または上限または下限を含むことを理解されたい。別の例として、「少なくとも１０」という範囲には、少なくとも１０〜３５の部分範囲、少なくとも１０〜２５の部分範囲、２５〜３５の部分範囲などが本質的に含まれ、各部分範囲は、個別および／または集合的に添付の特許請求の範囲の範疇の特定の実施形態に対して依拠することができ、十分な支持を提供する。最後に、開示された範囲内の個別の数字は、添付の特許請求の範囲の範疇の特定の実施形態に対して依拠することができ、十分な支持を提供する。例えば、「１〜９の」範囲には、３などの様々な個別の整数、ならびに４．１などの小数点（または小数）を含む個別の数値が含まれ、これは、添付の特許請求の範囲の範疇の特定の実施形態に対して依拠することができ、十分な支持を提供する。
【００２３】
＜有機ケイ素化合物＞
最初に、本発明の有機ケイ素化合物について詳細に説明する。
【００２４】
本発明の有機ケイ素化合物は、以下の平均組成式（Ｉ）で表される。
ＹａＲ１ｂＳｉＯ（４−ａ−ｂ）／２  （Ｉ）
【００２５】
式（Ｉ）において、Ｒ１は、炭素原子１〜１２個のアルキル基、炭素原子２〜１２個のアルケニル基、炭素原子６〜２０個のアリール基、炭素原子１〜６個のアルコキシ基、またはヒドロキシル基である。
【００２６】
Ｒ１のアルキル基の例としては、メチル基、エチル基、プロピル基、ブチル基、ペンチル基、ヘキシル基、ヘプチル基、オクチル基、ノニル基、デシル基、ウンデシル基、およびドデシル基が挙げられる。特定の実施形態では、少なくとも１つのＲ１は、メチル基である。
【００２７】
Ｒ１のアルケニル基の例としては、ビニル基、アリル基、イソプロペニル基、ブテニル基、ペンテニル基、ヘキセニル基、シクロヘキセン基、およびオクテニル基が挙げられる。特定の実施形態では、少なくとも１つのＲ１は、ビニル基であり、および／または少なくとも１つのＲ１は、アリル基である。
【００２８】
Ｒ１のアリール基の例としては、フェニル基、トリル基、キシリル基、およびナフチル基が挙げられる。特定の実施形態では、少なくとも１つのＲ１は、フェニル基である。
【００２９】
Ｒ１のアルコキシ基の例としては、メトキシ基、エトキシ基、プロポキシ基、およびブトキシ基が挙げられる。特定の実施形態では、少なくとも１つのＲ１は、メトキシ基である。
【００３０】
式（Ｉ）では、Ｙは、以下の一般式（ＩＩ）で表されるアシルホスフィナート残基である。
【化８】
2022502526.tif 000009
【００３１】
式（ＩＩ）では、Ｒ２は、炭素原子１〜１２個の非置換またはハロゲン置換アルキル基、炭素原子６〜２０個の非置換またはハロゲン置換アリール基、炭素原子７〜２０個のアラルキル基、または炭素原子１〜６個のアルコキシ基である。
【００３２】
Ｒ２の非置換またはハロゲン置換アルキル基の例としては、メチル基、エチル基、プロピル基、ブチル基、ペンチル基、ヘキシル基、ヘプチル基、オクチル基、ノニル基、デシル基、ウンデシル基、ドデシル基、３−クロロプロピル基、および３，３，３−トリフルオロプロピル基が挙げられる。特定の実施形態では、少なくとも１つのＲ２は、メチル基である。
【００３３】
Ｒ２の非置換またはハロゲン置換アリール基の例としては、フェニル基、トリル基、キシリル基、メシチル基、ナフチル基、クロロフェニル基、ジクロロフェニル基、およびトリクロロフェニル基が挙げられる。特定の実施形態では、少なくとも１つのＲ２は、フェニル基である。
【００３４】
Ｒ２のアラルキル基の例としては、ベンジル基、フェネチル基、およびフェニルプロピル基が挙げられる。特定の実施形態では、少なくとも１つのＲ２は、フェネチル基である。
【００３５】
Ｒ２のアルコキシ基の例としては、メトキシ基、エトキシ基、プロポキシ基、およびブトキシ基が挙げられる。特定の実施形態では、少なくとも１つのＲ２は、メトキシ基である。
【００３６】
式（ＩＩ）では、Ｒ３は炭素原子１〜１２個の直鎖状または分枝状アルキレン基である。Ｒ３のアルキレン基の例としては、メチレン基、１，１−エチレン基、１，２−エチレン基、１，２−プロピレン基、１，３−プロピレン基、および１，４−ブチレン基が挙げられる。特定の実施形態では、少なくとも１つのＲ３は、１，３−プロピレン基である。
【００３７】
式（ＩＩ）では、Ｒ４は、炭素原子２〜６個のアルキレン基である。Ｒ４のアルキレン基の例としては、１，２−エチレン基、１，２−プロピレン基、１，３−プロピレン基、および１，４−ブチレン基、および１，２−エチレン基が挙げられる。特定の実施形態では、少なくとも１つのＲ４は、１，２−プロピレン基である。
【００３８】
式（ＩＩ）では、Ａｒは、炭素原子６〜２０個の非置換、アルコキシ置換、またはハロゲン置換アリール基である。Ａｒの非置換、アルコキシ置換、またはハロゲン置換アリール基の例としては、フェニル基、トリル基、キシリル基、メシチル基、ナフチル基、メトキシフェニル基、ジメトキシフェニル基、クロロフェニル基、ジクロロフェニル基、およびトリクロロフェニル基が挙げられる。
【００３９】
式（ＩＩ）では、「ｍ」は、０〜１００の整数、任意選択的に０〜５０の整数、任意選択的に０〜１０の整数、または任意選択的に０〜５の整数である。これは、「ｍ」が上記範囲の下限以上の場合、有機ケイ素化合物の分子量を増加させ、有機ケイ素化合物の揮発性を低下させることができるためである。一方、「ｍ」が上記範囲の上限以下の場合、光開始剤として有機ケイ素化合物を含む光硬化性シリコーン組成物の硬化性を高めることができる。
【００４０】
式（ＩＩ）では、「ａ」および「ｂ」は、以下の条件０＜ａ≦２、０＜ｂ≦３、およびａ≦ｂを満たす数であり、任意選択的に「ａ」および「ｂ」は、以下の条件ａ＋ｂ≦３を満たす数であり、または任意選択的に「ａ」および「ｂ」は、以下の条件１．５≦ａ＋ｂ≦２．３を満たす数である。これは、「ａ」が上記範囲の下限以上である場合、光開始剤として有機ケイ素化合物を含む光硬化性シリコーン組成物の硬化性を高めることができるためである。一方、「ａ」が上記範囲の上限以下の場合、有機ケイ素化合物と有機ポリシロキサンとの相溶性を高めることができる。一方、「ｂ」が上記範囲の下限以上である場合、有機ケイ素化合物と有機ポリシロキサンとの相溶性を高めることができる。一方、「ｂ」が上記範囲の上限以下の場合、光開始剤として有機ケイ素化合物を含む光硬化性シリコーン組成物の硬化性を高めることができる。
【００４１】
有機ケイ素化合物は、１分子あたりのケイ素原子が２００個以下である。様々な実施形態では、１分子あたりのケイ素原子の数は、１〜１００の範囲、任意選択的に５〜５０の範囲、任意選択的に５〜３０の範囲、または任意選択的に５〜２０の範囲である。ケイ素原子の数が上記範囲の下限以上である場合、有機ケイ素化合物と有機ポリシロキサンとの相溶性を高めることができると考えられる。一方、上記範囲の上限以下の場合、光開始剤として有機ケイ素化合物を含む光硬化性シリコーン組成物の硬化性を高めることができる。
【００４２】
様々な実施形態では、そのような有機ケイ素化合物は、以下の一般式（ＩＩＩ）で表されるオルガノシロキサンである。
Ｒ５３ＳｉＯ（Ｒ５２ＳｉＯ）ｎＳｉＲ５３（ＩＩＩ）
【００４３】
式（ＩＩＩ）では、Ｒ５は、上記のように同一または異なるＲ１および／またはＹである。しかし、１分子あたり、少なくとも１つのＲ５は、上記のようにＹである。
【００４４】
式（ＩＩＩ）では、「ｎ」は、０〜１９８の整数、任意選択的に０〜９８の整数、任意選択的に０〜４８の整数、任意選択的に０〜２８の整数、または任意選択的に０〜１８の整数である。これは、「ｎ」が上記範囲の下限以上の場合、有機ケイ素化合物の分子量を増加させ、有機ケイ素化合物の揮発性を低下させることができるためである。一方、「ｎ」が上記範囲の上限以下の場合、光開始剤として有機ケイ素化合物を含む光硬化性シリコーン組成物の硬化性を高めることができる。
【００４５】
２５℃での有機ケイ素化合物の状態は限定されないが、様々な実施形態では液体である。
【００４６】
＜有機ケイ素化合物の製造方法＞
次に、本発明の有機ケイ素化合物を製造する方法について詳細に説明する。
【００４７】
工程ｉ）では、以下の組成式（ＩＶ）で表される有機ケイ素化合物：
ＺａＲ１ｂＳｉＯ（４−ａ−ｂ）／２  （ＩＶ）
を、以下の一般式（ＶＩ）で表される有機ホスフィンと反応させる。
【化９】
2022502526.tif 000010
【００４８】
式（ＩＶ）では、Ｒ１、「ａ」および「ｂ」は、上記の通りである。
【００４９】
式（ＩＶ）では、Ｚは、以下の一般式（Ｖ）で表される基である。
【化１０】
2022502526.tif 000011
【００５０】
式（Ｖ）では、Ｒ３、Ｒ４および「ｍ」は、上記の通りである。
【００５１】
式（ＶＩ）では、Ｒ２は、上記の通りである。
【００５２】
式（ＶＩ）では、Ｘは、同一または異なるハロゲン原子である。Ｘのハロゲン原子の例としては、フッ素原子、塩素原子、臭素原子およびヨウ素原子、ならびに塩素原子が挙げられる。特定の実施形態では、少なくとも１つのＸは、臭素原子である。
【００５３】
工程ｉ）では、上記の有機ケイ素化合物（ＩＶ）中の等量のヒドロキシル基を、有機ホスフィン化合物（ＶＩ）中のハロゲン原子と反応させる。様々な実施形態では、反応は、有機ケイ素化合物（ＩＶ）中の０．５モル〜２モル、または任意選択的に０．７５モル〜１．５モルのヒドロキシル基が有機ホスフィン化合物（ＶＩ）中の１モルのハロゲン化物基と反応する量で行われる。
【００５４】
工程ｉ）では、反応は、水素ハロゲン化物アクセプターの存在下で実施される。水素ハロゲン化物アクセプターの例としては、トリメチルアミン、トリエチルアミン、トリ−ｎ−プロピルアミン、トリ−ｎ−ブチルアミン、トリ−ｉ−ブチルアミン、トリ−ｎ−ヘキシルアミン、トリ−ｎ−オクチルアミン、トリフェニルアミン、Ｎ，Ｎ−ジメチルアニリン、Ｎ，Ｎ−ジエチルアニリン、ジメチルシクロヘキシルアミン、ジエチルシクロヘキシルアミン、１−メチルピペリジン、およびピリジンなどの第三級アミン、ジメチルアミン、ジエチルアミン、およびピペラジンなどの第二級アミン、ブチルアミンおよびアニリンなどの第一級アミン、ならびに水酸化ナトリウム、水酸化カリウム、およびアンモニアなどの無機塩が挙げられる。様々な実施形態では、反応は、少なくとも１つの第三級アミンの存在下で行われる。
【００５５】
工程ｉ）では、有機溶媒を上記の調製方法で使用することができる。利用される有機溶媒は、エーテル、芳香族または脂肪族炭化水素、およびそのような溶媒の２つ以上のタイプの混合物によって例示される。様々な実施形態では、有機溶媒が利用され、ヘキサン、ヘプタン、オクタン、トルエン、およびキシレンの群から選択される。
【００５６】
工程ｉ）では、反応温度は限定されないが、様々な実施形態では、ほぼ室温〜約１５０℃の範囲である。工程ｉ）では、水素ハロゲン化物アクセプターの存在によって反応が促進される。有機溶媒を使用する場合、反応は一般に室温以下であるが、有機溶媒の凝固点以上で行われる。
【００５７】
次に、工程ｉｉ）で、アルブゾフ−ミカエリス反応に続いて、工程ｉ）で得られた反応生成物を、以下の一般式（ＶＩＩ）で表されるカルボン酸ハロゲン化物と反応させる。
【化１１】
2022502526.tif 000012
【００５８】
式（ＶＩＩ）では、ＸおよびＡｒは、上記の通りである。
【００５９】
工程ｉｉ）では、上記の工程ｉ）で得られた等量の反応生成物を、カルボン酸ハロゲン化物（ＶＩＩ）中のハロゲン原子と反応させる。様々な実施形態では、反応は、０．５モル〜２モル、または任意選択的に０．７５モル〜１．５モルの工程ｉ）で得られた反応生成物が１モルのカルボン酸ハロゲン化物（ＶＩＩ）と反応する量で行われる。
【００６０】
工程ｉｉ）では、有機溶媒を上記の調製方法で使用することができる。利用される有機溶媒は、エーテル、芳香族または脂肪族炭化水素、およびそのような溶媒の２つ以上のタイプの混合物によって例示される。様々な実施形態では、有機溶媒が利用され、ヘキサン、ヘプタン、オクタン、トルエン、およびキシレンの群から選択される。
【００６１】
工程ｉｉ）では、反応温度は限定されないが、様々な実施形態では、ほぼ室温〜約１５０℃の範囲である。工程ｉｉ）では、加熱により反応が促進される。有機溶媒を使用する場合、反応は一般に有機溶媒の還流温度で行われる。
【００６２】
本発明の有機ケイ素化合物は、光開始剤として有用である。したがって、本発明の光開始剤は、上記の有機ケイ素化合物を含む。
【００６３】
＜光硬化性組成物＞
様々な実施形態では、本開示による光硬化性組成物は、光開始剤として上記の有機ケイ素化合物を使用することによって得られる。光硬化性組成物は、特に限定されないが、アクリル型光硬化性有機ポリマー組成物、チオール−エン型光硬化性シリコーン組成物、アクリル型光硬化性シリコーン組成物等に例示される。そのような光硬化性シリコーン組成物は、光開始剤としての有機ケイ素化合物の良好から優れた相溶性、および／または良好から優れた貯蔵安定性のために、良好から優れた硬化性を有すると考えられる。
【００６４】
様々な実施形態では、光開始剤の含有量は限定されないが、様々な実施形態では、光硬化性シリコーン組成物に基づいて、約０．０１〜約５質量％の範囲、任意選択的に約０．０５〜約５質量％の範囲、または任意選択的に約０．０５〜約２質量％の範囲である。光開始剤の含有量が上記範囲の下限以上である場合、得られる光硬化性シリコーン組成物の硬化性が向上し、含有量が上記範囲の上限以下である場合、得られる光硬化性シリコーン組成物の貯蔵安定性が改善される。
【００６５】
光硬化性シリコーン組成物は、上記の有機ケイ素化合物以外の光開始剤をさらに含む。このような任意の光開始剤の例としては、ジフェニル（２，４，６−トリメチルベンゾイル）ホスフィンオキシド（商品名：Ｏｍｎｉｒａｄ  ＴＰＯ、ＩＧＭ  Ｒｅｓｉｎｓ  Ｂ．Ｖ．製）、エチル（２，４，６−トリメチルベンゾイル）フェニルホスホナート（商品名：Ｏｍｎｉｒａｄ  ＴＰＯ−Ｌ、ＩＧＭ  Ｒｅｓｉｎｓ  Ｂ．Ｖ．製）、およびフェニルビス（２，４，６−トリメチルベンゾイル）ホスフィンオキシド（商品名：Ｏｍｎｉｒａｄ  ８１９、ＩＧＭ  Ｒｅｓｉｎｓ  Ｂ．Ｖ．製）が挙げられる。
【００６６】
実施例
有機ケイ素化合物、その製造方法、および本発明の使用について、実施例を用いて詳細に説明する。なお、２５℃での粘度は、芝浦システム株式会社製回転粘度計ＶＧ−ＤＡを用いて測定したものである。また、式中、「Ｍｅ」はメチル基を表し、「Ｐｈ」はフェニル基を表す。
【００６７】
＜実施例１＞
グローブボックス内のＮ２雰囲気下の反応容器に、１．５６ｇのジクロロフェニルホスフィンおよび１５０ｍｌのヘキサンを入れ、次いで、以下の式：
【化１２】
2022502526.tif 000013
で表される８．２５ｇの３−ヒドロキシプロピル基含有ジメチルポリシロキサンおよび２．３８ｇのトリエチルアミンおよび２０ｍｌのヘキサンを撹拌しながら添加した。白色の沈殿物が生成された。反応混合物を室温で３０分間撹拌した。１Ｈ−ＮＭＲ分析の結果、３−ヒドロキシプロピル基含有ジメチルポリシロキサンが完全に反応していることが見出された。白色の沈殿物を濾別した後、ヘキサンを減圧蒸留し、無色の液体を得た。
【００６８】
無色の液体を、７０ｍｌの無水トルエンを入れた２５０ｍｌのシュレンクフラスコに入れた。混合物を撹拌しながら１．５５ｇの２，４，６−トリメチルベンゾイルクロリドを添加し、８０℃でＮ２流下で１２時間反応させた。３１Ｐ−ＮＭＲ分析により反応の完了を確認した後、反応混合物を飽和炭化水素ナトリウム水溶液で洗浄し、硫酸マグネシウムで乾燥させ、次いで濾過した。低沸点成分を減圧下で除去して、３．２６ｇの淡黄色の液体を得た。１Ｈ−ＮＭＲ分析の結果、液体には、
以下の式で表される有機ケイ素化合物：
【化１３】
2022502526.tif 000014
以下の式で表される有機ケイ素化合物：
【化１４】
2022502526.tif 000015
以下の式で表される約２５モル％のジメチルポリシロキサン：
【化１５】
2022502526.tif 000016
が含まれることが見出された。
【００６９】
＜参考例１および２＞
表１に示すシリコーン組成物は、以下に記載される成分を使用して調製した。
【００７０】
以下の成分を、成分（Ａ）として使用した。
両方の分子末端にジメチルビニルシロキシ基でエンドキャップされ、粘度が１０，０００ｍＰａ・ｓのジメチルポリシロキサン。
【００７１】
下記の成分を、成分（Ｂ）として使用した。
成分（ｂ−１）：実施例１で調製した有機ケイ素化合物
成分（ｂ−２）：以下の式で表されるホスフィン化合物：
【化１６】
2022502526.tif 000017
【００７２】
＜シリコーン組成物の透過率＞
光通過長１ｃｍのアクリルセル中のシリコーン組成物の透過率を、透過率測定法（島津製作所製ＵＶ−１６５０  ＰＣ）で測定した。
【００７３】
【表１】
2022502526.tif 000018
【００７４】
＜実施例２〜５および比較例１＞
表２に示す光硬化性組成物は、以下に記載される成分を使用して調製した。
【００７５】
以下の成分を、成分（Ａ）として使用した。
成分（ａ−１）：以下の式で表されるアクリル化合物：
ＣＨ２＝ＣＨＣ（Ｏ）Ｏ−（Ｃ２Ｈ４Ｏ）２−ＣＨ２ＣＨ（Ｃ２Ｈ５）Ｃ４Ｈ９
成分（ａ−２）：以下の式で表されるアクリル化合物：
ＣＨ２＝ＣＨＣ（Ｏ）Ｏ−（Ｃ２Ｈ４Ｏ）４−Ｃ６Ｈ５
成分（ａ−３）：トリメチロールプロパントリアクリラート
成分（ａ−４）：両方の分子末端にジメチルビニルシロキシ基でエンドキャップされ、粘度が２，０００ｍＰａ  ｓのジメチルポリシロキサン。
成分（ａ−５）：両方の分子末端にトリメチルシロキシ基でエンドキャップされ、粘度が１００ｍＰａ  ｓのジメチルシロキサンメチル（３−メルカプトプロピル）シロキサンコポリマー。
【００７６】
下記の成分を、成分（Ｂ）として使用した。
成分（ｂ−１）：実施例１で調製した有機ケイ素化合物
成分（ｂ−２）：以下の式で表されるホスフィン化合物：
【化１７】
2022502526.tif 000019
【００７７】
＜光硬化性組成物の硬化＞
深さ１５ｍｍ、内径３０ｍｍのガラス容器に、光硬化性組成物を充填した。次いで、ＬＥＤランプを用いて４０５ｎｍ、５０ｍＷ／ｃｍ２の紫外線を２０秒間照射して、硬化物を形成した。
【００７８】
＜硬化物の硬さ＞
得られた硬化物のショアＡ硬度は、ＡＳＴＭ  Ｄ２２４０に準拠して測定されたタイプＡ硬度計を使用して測定された。得られた硬化物の針貫通度は、ＪＩＳ  Ｋ  ２２２０に準拠した１／４コーンを備えた針貫通試験機を用いて測定した。
【００７９】
＜光硬化性組成物および硬化物の外観＞
光硬化性組成物および硬化物を目視検査により観察した。
【００８０】
【表２】
2022502526.tif 000020
【００８１】
【表３】
2022502526.tif 000021
【００８２】
産業上の利用可能性
本発明の有機ケイ素化合物は、有機ポリシロキサンとの優れた相溶性を示すため、様々なタイプの光硬化性組成物の光開始剤として使用することができる。このようにして得られた光硬化性組成物は、様々なタイプの基材の接着剤、ポッティング剤、保護コーティング剤、またはアンダーフィル剤として使用することができる。
【国際調査報告】
2022502526.tif 000026
2022502526.tif 000027
2022502526.tif 000028
2022502526.tif 000029